УЗЕЛ ВАЛА РОТОРА ДЛЯ МАГНИТНЫХ ПОДШИПНИКОВ, ПРЕДНАЗНАЧЕННЫЙ ДЛЯ ИСПОЛЬЗОВАНИЯ В КОРРОЗИЙНЫХ СРЕДАХ

1. Узел (100) вала ротора для магнитного подшипника, отличающийся тем, что содержит вал (102) ротора, выполненный из ферромагнитного материала, втулку (108) посадки, расположенную на валу (102) ротора, множество пластин (104) ротора, расположенных на валу (102) ротора, и барьерный слой (106), сформированный на выбранных открытых поверхностях вала (102) ротора, при этом барьерный слой (106) эффективно препятствует коррозии по сравнению с поверхностью безбарьерного слоя (106).
2. Узел (100) по п. 1, отличающийся тем, что пластины (104) ротора выполнены из магнитного сплава стали, из сплава железа-кремния, или из сплава на основе никеля, содержащего 40-90 вес.% никеля относительно общего веса сплава на основе никеля, мартенситной нержавеющей стали дисперсионного твердения, содержащий 10-20 вес.% хрома от общего веса мартенситной нержавеющей стали дисперсионного твердения или низкоуглеродистой мартенситной нержавеющей стали, содержащей 11,5-17,0 вес.% хрома, приблизительно 3,5-6,0 вес.% никеля и не более 0,060 вес.% углерода относительно общего веса низкоуглеродистой мартенситной нержавеющей стали.
3. Узел (100) по п. 2, отличающийся тем, что сплав на основе никеля имеет приблизительно 56 вес.% никеля, приблизительно 2,5 вес.% кобальта, приблизительно 22 вес.% хрома, приблизительно 13 вес.% молибдена, приблизительно 3 вес.% вольфрама, приблизительно 3 вес.% железа, приблизительно 0,5 вес.% марганца, приблизительно 0,08 вес.% кремния, приблизительно 0,35 вес.% ванадия и приблизительно 0,010 вес.% углерода относительно общего веса сплава на основе никеля.
4. Узел (100) по п. 2, отличающийся тем, что сплав на основе никеля имеет приблизительно 80 вес.% никеля, приблизительно 14 вес.% железа, приблизительно 4,8 вес.% молибдена, приблизительно 0,5 вес.% марганца и приблизительно 0,3 вес.% кремния относительно общего веса сплава на основе никеля.
5. Узел (100) по п. 2, отличающийся тем, что мартенситная нержавеющая сталь дисперсионного твердения содержит приблизительно 16,5 вес.% хрома, приблизительно 4,5 вес.% никеля, приблизительно 3,3 вес.% меди и приблизительно 0,3 вес.% ниобия относительно общего веса мартенситной нержавеющей стали дисперсионного твердения.
6. Узел (100) по любому из предшествующих пунктов, отличающийся тем, что барьерный слой (106) сформирован из материала, выбранного из группы, содержащей эпоксидные смолы, эпоксидные смолы с наполнителем, силиконы с наполнителем, фторполимер, пенополиуретан (PFA), этиловый тетрофлороэтилен (ETFE), этиленовый хлортрифторэтиленполимер (ECTFE), политетрафторэтилен (PTFE), сополимер тетрафторэтилена и гексафторпропилена (FEP), сополимер тетрафторэтилена-перфторметилвинилового эфира (MFA), поливинилиденфторид (PVDF), материал окислительного превращения, материал фосфатного превращения, материал хроматного превращения, сополимер ди(4-гидроксифенол) изопропилидендиглицидилового эфира - ди(4-гидроксифенол) изопропилидена и комбинации, включающие в себя, по меньшей мере, один из упомянутых материалов.
7. Узел (100) по п. 6, отличающийся тем, что каждая из множества пластин (104) ротора имеет барьерный слой (106), расположенный на ней.
8. Узел (100) по п. 6, отличающийся тем, что втулка (108) посадки выполнена из сверхпрочного сплава стали на основе кобальта, содержащего 40-70 вес.% кобальта относительно общего веса сверхпрочного сплава стали на основе кобальта.
9. Узел (100) по п. 6, отличающийся тем, что сверхпрочный сплав стали на основе кобальта содержит приблизительно 54 вес.% кобальта, приблизительно 26 вес.% хрома, приблизительно 9 вес.% никеля, приблизительно 5 вес.% молибдена, приблизительно 3 вес.% железа, приблизительно 2 вес.% вольфрама, приблизительно 0,8 вес.% марганца, приблизительно 0,3 вес.% кремния, приблизительно 0,8 вес.% азота и приблизительно 0,06 вес.% углерода относительно общего веса сверхпрочного сплава стали на основе кобальта.
10. Узел (100) по п. 8, отличающийся тем, что сверхпрочный сплав стали на основе кобальта содержит приблизительно 51 вес.% кобальта, приблизительно 10 вес.% никеля, приблизительно 20 вес.% хрома, приблизительно 15 вес.% вольфрама, приблизительно 3 вес.% железа, приблизительно 1,5 вес.% марганца, приблизительно 0,4 вес.% кремния и приблизительно 0,10 вес.% углерода относительно общего веса сверхпрочного сплава стали на основе кобальта.